(57)【要約】【課題】コーティング法のみならず真空蒸着法によっても良好な成膜が可能であって、基材との密着性に優れた防汚性被膜を形成可能な防汚性被膜形成用組成物を提供すること。【解決手段】本発明は、下記一般式（１）で表されるパーフルオロポリエーテル変性シラン化合物およびこれを含有する防汚性被膜形成用組成物に関する。一般式（１）中、ｎは１０〜４０の範囲の整数であり、ｍは１〜３の範囲の整数であり、Ｒ1は炭素数２〜４のアルキレン基を表し、Ｒ2は炭素数１〜６のアルキル基、フェニル基または炭素数１〜３のアルコキシ基を表し、Ｘは炭素数１〜３のアルコキシ基を表し、Ｒ3はヒドロキシ基とヒドロキシ基およびフェノキシ基からなる群から選ばれる１つまたは２つの置換基とによって置換された炭素数３〜５のアルキル基を表す。更に本発明は、上記防汚性組成物を成膜して得られた防汚性被膜およびこれを有する物品に関する。2014005353.tif 000018【選択図】なし【特許請求の範囲】
【請求項１】
下記一般式（１）で表されるパーフルオロポリエーテル変性シラン化合物。
【化１】
2014005353.tif 000017
（一般式（１）中、ｎは１０〜４０の範囲の整数であり、ｍは１〜３の範囲の整数であり、Ｒ1は炭素数２〜４のアルキレン基を表し、Ｒ2は炭素数１〜６のアルキル基、フェニル基または炭素数１〜３のアルコキシ基を表し、Ｘは炭素数１〜３のアルコキシ基を表し、Ｒ3はヒドロキシ基とヒドロキシ基およびフェノキシ基からなる群から選ばれる１つまたは２つの置換基とによって置換された炭素数３〜５のアルキル基を表す。）
【請求項２】
一般式（１）中、ｍは２であり、Ｒ1はトリメチレン基を表し、Ｒ3は２，３−ジヒドロキシプロピル基を表す請求項１に記載のパーフルオロポリエーテル変性シラン化合物。
【請求項３】
請求項１または請求項２に記載のパーフルオロポリエーテル変性シラン化合物を含有する防汚性被膜形成用組成物。
【請求項４】
請求項３に記載の防汚性被膜形成用組成物を成膜して得られた防汚性被膜。
【請求項５】
請求項４に記載の防汚性被膜を有する物品。
【発明の詳細な説明】
【技術分野】
【０００１】
本発明は、新規なパーフルオロポリエーテル変性シラン化合物に関するものであり、詳しくは撥水性および汚れ付着防止性に優れるとともに、付着した汚れを容易に除去可能な防汚性被膜を形成することができるパーフルオロポリエーテル変性シラン化合物に関するものである。
更に本発明は、上記パーフルオロポリエーテル変性シラン化合物を含有する防汚性被膜形成用組成物、この防汚性被膜形成用組成物を用いて形成される防汚性被膜、およびこの防汚性被膜を有する物品に関する。
【背景技術】
【０００２】
パーフルオロポリエーテル基含有化合物は、パーフルオロポリエーテル基の自由エネルギーが低いため表面エネルギーが非常に小さく、これにより防汚性、撥水撥油性、耐薬品性、潤滑性、離型性などの様々な性質を有しており、これらの性質を利用して各種ディスプレイの保護剤、紙や繊維などの撥水撥油防汚剤、磁気記録媒体の潤滑剤、精密機器の防油剤、離型剤などに幅広く利用されている。しかし、一般にパーフルオロポリエーテル基含有化合物は各種基材に対する密着性が低く、これを用いて形成された被膜において、経時的な防汚性の低下や膜剥がれが発生する場合がある。
【０００３】
一方、被膜と基材との密着性を高める成分としては、シランカップリング剤が知られている。シランカップリング剤は、一分子中に有機官能基や有機材料との親和性に優れる構造と反応性アルコキシシラン基を有しており、このアルコキシシラン基が空気中の水分などにより自己縮合反応を引き起こしてシロキサンとなり被膜を形成する。これと同時に、基材表面と化学的結合を形成することで強固な密着性を発現することができる。こうして基材との密着性に優れる被膜を形成することができるため、現在シランカップリング剤は各種基材表面のコーティング剤成分や下塗剤（プライマー）として広く利用されている。
【０００４】
そこで近年、パーフルオロポリエーテル基含有化合物による上記性質を有し、かつ基材との密着性に優れる被膜を形成するための成分として、シランカップリング剤とパーフルオロ基含有化合物を化学的に結合させた化合物が提案されている（特許文献１〜５参照）。
【先行技術文献】
【特許文献】
【０００５】
【特許文献１】特開昭５８−１６７５９７号公報
【特許文献２】特開昭５８−１２２９７９号公報
【特許文献３】特開平１０−２３２３０１号公報
【特許文献４】特開第２０００−１４３９９１号公報
【特許文献５】特開２００９−１４４１３３号公報
【発明の概要】
【発明が解決しようとする課題】
【０００６】
上記特許文献１〜４では、これら文献に記載の化合物によればパーフルオロポリエーテル基をシランカップリング構造によって基材表面に固定することができるため、優れた防汚性（撥水性、撥油性、汚れ付着防止性、付着汚れの拭き取り性など）を有する被膜を形成できるとされている。しかし、上記文献に記載の化合物はパーフルオロ基の長さ（分子量）が短い場合には撥油性能が不十分であり、十分なパーフルオロ基の長さ（分子量）を有するとしても、パーフルオロ基を含む分子全体の分子量に対するアルコキシシラン基が占める比率が低いため、形成される被膜は密着性や耐久性に劣るものとなる。
【０００７】
一方、特許文献５に記載のパーフルオロポリエーテル変性シラン化合物は、一分子中にアルコキシシラン基を２個有し、また一分子中の加水分解性基の含有割合が多いため、高い反応性を有する。したがって穏和な条件でも、基材とパーフルオロポリエーテル変性シラン化合物との反応が進行し高い密着性を有する被膜を形成することができ、またパーフルオロポリエーテル変性シラン化合物同士の反応が進行して高分子化しやすく複雑な三次元構造を形成しやすい。そのため、特許文献５に記載のパーフルオロポリエーテル変性シラン化合物は、比較的穏和な条件で成膜を行うスピンコーティング法やディッピング法といったコーティング法のための成膜材料として適している。
他方、近年、基材表面への成膜方法として真空蒸着法が注目されている。真空蒸着法は、特別な装置が必要であり、また使用できる成膜材料に制限がある（高耐熱性であり昇温工程では容易に高分子化しないが、所定の温度になると高分子化する性質を有するものが望ましい。）などの点で、汎用性や生産性、コスト面において他の成膜方法に劣る点はあるものの、膜厚をコントロールしやすく、磁気記録媒体などの精密機器表面に均一な薄膜を形成することが可能であり、今後も幅広く利用される成膜法であるため、真空蒸着法に対応可能な成膜材料への要求が高まっている。真空蒸着法においては、成膜を良好に行うためには成膜材料が昇温工程で徐々に蒸発することが求められるが、特許文献５に記載のパーフルオロポリエーテル変性シラン化合物では昇温工程において急激に高分子化してしまうためか、高温まで昇温した後に急激に蒸発する傾向が見られるため、良好な性能を有する被膜を形成することは困難である。
【０００８】
本発明は上記の課題に対してなされたものであり、その目的は、コーティング法のみならず真空蒸着法によっても良好な成膜が可能であって、基材との密着性に優れた防汚性被膜を形成可能な防汚性被膜形成用組成物を提供することにある。
【課題を解決するための手段】
【０００９】
本発明者らは、上記の課題を解決すべく、鋭意検討を行った結果、下記一般式（１）で表される新規なパーフルオロポリエーテル変性シラン化合物によれば、上記の各種成膜方法によって、高い防汚性および耐久性を有するとともに、基材に対する密着性に優れる被膜を形成できることを見出し、本発明を完成させるに至った。
【００１０】
すなわち本発明は、下記一般式（１）で表されるパーフルオロポリエーテル変性シラン化合物を提供する。
【００１１】
【化１】
2014005353.tif 000002
（一般式（１）中、ｎは１０〜４０の範囲の整数であり、ｍは１〜３の範囲の整数であり、Ｒ1は炭素数２〜４のアルキレン基を表し、Ｒ2は炭素数１〜６のアルキル基、フェニル基または炭素数１〜３のアルコキシ基を表し、Ｘは炭素数１〜３のアルコキシ基を表し、Ｒ3はヒドロキシ基とヒドロキシ基およびフェノキシ基からなる群から選ばれる１つまたは２つの置換基とによって置換された炭素数３〜５のアルキル基を表す。）
【００１２】
上記構造を有する本発明のパーフルオロポリエーテル変性シラン化合物は、コーティング法のみならず真空蒸着法による処理にも十分に対応することができ、各種基材に対して良好な密着性を示すとともに、優れた防汚性と耐久性とを兼ね備えた防汚性被膜を形成することができる。
【００１３】
本発明のパーフルオロポリエーテル変性シラン化合物は、一般式（１）においてｍが２であり、Ｒ1がトリメチレン基を表し、Ｒ3が２，３−ジヒドロキシプロピル基を表すものであることが好ましい。
【００１４】
本発明のパーフルオロポリエーテル変性シラン化合物は、そのままで、または溶剤によって希釈して、防汚性被膜形成用組成物として使用することができる。
即ち本発明によって、本発明のパーフルオロポリエーテル変性シラン化合物を含む防汚性被膜形成用組成物が提供される。
【００１５】
また本発明は、本発明の防汚性被膜形成用組成物を成膜して得られた防汚性被膜を提供する。
【００１６】
また本発明は、本発明の防汚性被膜を有する物品を提供する。
【発明の効果】
【００１７】
前記一般式（１）で表される構造を有する本発明のパーフルオロポリエーテル変性シラン化合物は、防汚性被膜形成用組成物成分として有用である。
本発明のパーフルオロポリエーテル変性シラン化合物を含む防汚性被膜形成用組成物を用いて基材表面上に成膜処理を行うことによって、基材表面に防汚性、密着性、耐久性に優れ、透明性も良好な防汚性被膜を形成することができる。
また、本発明のパーフルオロポリエーテル変性シラン化合物を含む防汚性被膜形成用組成物は、スピンコーティング法やディッピング法のみならず真空蒸着法による成膜にも適しており、いずれの成膜方法によっても性能が良好な防汚性被膜を形成することができる。
【発明を実施するための形態】
【００１８】
以下、本発明を詳細に説明する。
【００１９】
本発明のパーフルオロポリエーテル変性シラン化合物は、下記一般式（１）で表される化合物である。
【００２０】
【化２】
2014005353.tif 000003
【００２１】
（一般式（１）中、ｎは１０〜４０の範囲の整数であり、ｍは１〜３の範囲の整数であり、Ｒ1は炭素数２〜４のアルキレン基を表し、Ｒ2は炭素数１〜６のアルキル基、フェニル基または炭素数１〜３のアルコキシ基を表し、Ｘは炭素数１〜３のアルコキシ基を表し、Ｒ3はヒドロキシ基とヒドロキシ基およびフェノキシ基からなる群から選ばれる１つまたは２つの置換基とによって置換された炭素数３〜５のアルキル基を表す。）
【００２２】
本発明のパーフルオロポリエーテル変性シラン化合物は、ディッピング法やスピンコーティング法といったコーティング法のみならず真空蒸着法においても成膜材料として好適に使用することができる。また、本発明のパーフルオロポリエーテル変性シラン化合物を用いて各種成膜方法によって基材表面に形成された被膜は、基材との密着性に優れるとともに、高い防汚性および耐久性を発揮することができる。本発明のパーフルオロポリエーテル変性シラン化合物が真空蒸着法のための成膜材料として好適である理由は、構造中に十分な長さのパーフルオロポリエーテル基と１個のアルコキシシラン基（−Ｓｉ（Ｒ2）Ｘ2）と１つ以上のヒドロキシ基を含む側鎖部分を有するため、真空蒸着時の昇温工程において急激に高分子化することなく徐々に蒸発することにあると考えられる。
【００２３】
以下、一般式（１）について、更に詳細に説明する。
【００２４】
一般式（１）中、ｎが１０未満の整数では、パーフルオロポリエーテル基の長さが十分ではないため、十分な防汚性を発現する被膜を形成することは困難である。他方、ｎが４０を超過する整数では、パーフルオロポリエーテル変性シラン化合物中のアルコキシシラン基およびヒドロキシ基の比率が相対的に低くなるため、形成される被膜の密着性と耐久性が低下する。したがって本発明では、一般式（１）中のｎは１０〜４０の範囲の整数とする。ｎは、形成される被膜の性能の観点から、１０〜３０の範囲の整数であることが好ましい。
【００２５】
ｍは１〜３の範囲の整数であり、この範囲外である場合は、原料の入手が困難になるからである。形成される被膜の性能の点からは、ｍは２であることが好ましい。
【００２６】
Ｒ1は炭素数２〜４のアルキレン基を表す。炭素数が前記の範囲外である場合は、原料の入手が困難になるからである。形成される被膜の性能の点からは、Ｒ1はトリメチレン基であることが好ましい。
【００２７】
Ｒ2は、反応性と形成される被膜の性能の観点から、炭素数１〜６のアルキル基、フェニル基または炭素数１〜３のアルコキシ基とする。炭素数１〜６のアルキル基としては、例えば、メチル基、エチル基、ｎ−プロピル基、イソプロピル基、ｎ−ブチル基、イソブチル基、ｔ−ブチル基、ｎ−ペンチル基、イソペンチル基、ｎ−ヘキシル基、イソヘキシル基などを挙げることができる。炭素数１〜３のアルコキシ基としては、例えば、メトキシ基、エトキシ基、ｎ−プロポキシ基、イソプロポキシ基などを挙げることができる。本発明においてＲ2は、形成される被膜の密着性と耐久性の観点から、メチル基、エチル基、ｎ−プロピル基、イソプロピル基、メトキシ基、エトキシ基、ｎ−プロポキシ基、またはイソプロポキシ基を表すことが好ましく、メチル基、エチル基、メトキシ基、またはエトキシ基を表すことがより好ましい。
【００２８】
Ｘは、反応性の観点から、炭素数１〜３のアルコキシ基とする。なお、一般式（１）中に２つ存在するＸは、同一であっても異なっていてもよい。Ｘは、形成される被膜の密着性と耐久性の観点から、メトキシ基、エトキシ基を表すことが好ましい。
【００２９】
Ｒ3は、形成される被膜の性能の観点から、ヒドロキシ基とヒドロキシ基およびフェノキシ基からなる群から選ばれる１つまたは２つの置換基とによって置換された炭素数３〜５のアルキル基とする。Ｒ3の具体例としては、例えば、２，３−ジヒドロキシプロピル基、２−メチル−２，４−ジヒドロキシブチル基、２−メチル−２，３，４−トリヒドロキシブチル基、２−ヒドロキシ−３−フェノキシプロピル基、２−ヒドロキシ−２−メチル−３−フェノキシプロピル基などを挙げることができる。本発明においてＲ3は、形成される被膜の密着性と耐久性の観点から、炭素数３〜５のジまたはトリヒドロキシアルキル基を表すことが好ましく、２，３−ジヒドロキシプロピル基を表すことがより好ましい。
【００３０】
以上説明した一般式（１）の好ましい態様としては、一般式（１）においてｍが２であり、Ｒ1がトリメチレン基を表し、Ｒ3が２，３−ジヒドロキシプロピル基を表す、下記一般式（２）を挙げることができる。
【００３１】
【化３】
2014005353.tif 000004
【００３２】
（一般式（２）中、ｎ、Ｒ2、およびＸは、それぞれ一般式（１）と同義である。）
【００３３】
本発明のパーフルオロポリエーテル変性シラン化合物は、当分野で一般的に使用される方法によって合成することができる。そのような合成方法としては、例えば、下記の４段階：
パーフルオロポリエーテル化合物を合成する第１段階；
前記パーフルオロポリエーテル化合物をメチルエステル化してメチルエステル化パーフルオロポリエーテル化合物を合成する第２段階；
前記メチルエステル化パーフルオロポリエーテル化合物とアミノシラン化合物とを反応させてパーフルオロポリエーテル変性アミノシラン化合物を合成する第３段階；
前記パーフルオロポリエーテル変性アミノシラン化合物の２級アミノ基にエポキシアルコール化合物（エポキシ基とヒドロキシ基とを有する化合物）を反応させ、本発明のパーフルオロポリエーテル変性シラン化合物を合成する第４段階；
を含む合成方法を挙げることができる。
以下、上記合成方法について、更に詳細に説明する。
【００３４】
パーフルオロポリエーテル化合物を合成する第１段階：
パーフルオロポリエーテル化合物は下記のように公知の方法により、ヘキサフルオロプロピレンオキシドとフッ化セシウムとを溶媒に添加し混合することにより、合成することができる［JAMES  T.HILL,J.Macromol.Sci.Chem.,A8,(3),p499(1974)参照］。ここで前記溶媒としては、当分野で一般的に使用されるものを用いることができ、特に限定されないが、例えば、トリグリム（ｔｒｉｇｌｙｍｅ）、テトラグリム（ｔｅｔｒａｇｌｙｍｅ）、ブチルジグリム（ｂｕｔｙｌｇｌｙｍｅ）およびエチルジグリム（ｅｔｈｙｌｇｌｙｍｅ）などが挙げられる。これらの溶媒は１種を単独で用いてもよく、２種以上を組み合わせて用いてもよい。パーフルオロポリエーテル化合物の重合度（分子量）はヘキサフルオロプロピレンオキシドの導入速度および反応温度により制御することができる。
【００３５】
パーフルオロポリエーテル化合物をメチルエステル化してメチルエステル化パーフルオロポリエーテル化合物を合成する第２段階：
パーフルオロポリエーテル化合物はメタノールと混合して２０〜３０℃程度の温度で攪拌することにより、容易にメチルエステル化することができる。その後、精製、乾燥を行うことでメチルエステル化パーフルオロポリエーテル化合物を得ることができる。
ここで、ゲル透過クロマトグラフィー法により、メチルエステル化パーフルオロポリエーテル化合物の分子量を測定することで、その重合度を確認することができる。前記重合度は前記一般式（１）のｎに相当する。
【００３６】
メチルエステル化パーフルオロポリエーテル化合物とアミノシラン化合物とを反応させてパーフルオロポリエーテル変性アミノシラン化合物を合成する第３段階：
アミノシラン化合物としては、当分野で一般的に使用されるものを用いることができ、例えば、３−（２−アミノエチル）アミノプロピルメチルジメトキシシラン、３−（２−アミノエチル）アミノプロピルトリメトキシシラン、３−（２−アミノエチル）アミノプロピルトリエトキシシランなどが挙げられる。これらのアミノシラン化合物は１種を単独で用いてもよく、２種以上を組み合わせて用いてもよい。
前記アミノシラン化合物の使用量は特に限定されないが、例えば、溶媒内でメチルエステル化パーフルオロポリエーテル化合物１．０モルに対して１．０〜３．０モル比で混合することができる。この時、反応温度は反応系の粘度と溶媒の沸点の観点から、６０〜８０℃程度の温度条件を維持することが好ましい。また、前記溶媒としては、当分野で一般的に使用されるものを用いることができ、特に限定されないが、例えば、トリフルオロベンゼン、１，３−ビストリフルオロベンゼン、１，３−ビス（トリフルオロメチル）ベンゼン、１，４−ビストリフルオロベンゼンなどが挙げられる。これらの溶媒は１種を単独で用いてもよく、２種以上を組み合わせて用いてもよい。
反応終了後、精製、乾燥を行うことで、パーフルオロポリエーテル変性アミノシラン化合物を得ることができる。
【００３７】
パーフルオロポリエーテル変性アミノシラン化合物の２級アミノ基にエポキシアルコール化合物（エポキシ基とヒドロキシ基を有する化合物）を反応させ、本発明のパーフルオロポリエーテル変性シラン化合物を合成する第４段階：
エポキシアルコール化合物としては、当分野で一般的に使用されるものを用いることができ、例えば、グリシドール、３−メチル−３，４−エポキシ−１−ブタノール、３−メチル−３，４−エポキシブタン−１，２−ジオール、フェニルグリシジルエーテル、フェニル−２−メチルグリシジルエーテルなどを挙げることができる。これらのエポキシアルコール化合物は１種を単独で用いてもよく、２種以上を組み合わせて用いてもよい。これらの中でも、形成される被膜の密着性と耐久性の観点からは、グリシドールを使用することが好ましい。
エポキシアルコール化合物を、溶媒内で、前記第３段階で製造されたパーフルオロポリエーテル変性アミノシラン化合物１．０モルに対して、例えば、１．０〜２．０モル比で混合し、２０〜５０℃程度で撹拌することで反応を進行させることができる。また、前記溶媒としては、当分野で一般的に使用されるものを用いることができ、特に限定されないが、例えば、トリクロロトリフルオロエタン、トリフルオロベンゼン、１，３−ビストリフルオロベンゼン、１，３−ビス（トリフルオロメチル）ベンゼン、１，４−ビストリフルオロベンゼンなどが挙げられる。これらの溶媒は１種を単独で用いてもよく、２種以上を組み合わせて用いてもよい。
反応終了後、精製、乾燥を行うことにより、パーフルオロポリエーテル変性アミノシラン化合物の２級アミノ基にエポキシアルコール化合物のエポキシ基を反応および付加させた、本発明のパーフルオロポリエーテル変性シラン化合物を得ることができる。
【００３８】
以上説明した合成方法によって、本発明のパーフルオロポリエーテル変性シラン化合物を得ることができる。
【００３９】
また本発明は、本発明のパーフルオロポリエーテル変性シラン化合物を含有する防汚性被膜形成用組成物を提供する。本発明の防汚性被膜形成用組成物は、本発明のパーフルオロポリエーテル変性シラン化合物のみを含むものであってもよいが、通常は取り扱いを容易にするために、当該化合物を希釈するための溶剤を含む。本発明の防汚性被膜形成用組成物における上記パーフルオロポリエーテル変性シラン化合物の含有量は、特別に制限されるわけではないが、扱いやすさの観点から、０．０５〜５０質量％であることが好ましく、０．０５〜２０質量％であることがより好ましい。
【００４０】
前記溶剤は、当分野で一般的に使用されるものを用いることができ、特別に限定はされないが、例えば、パーフルオロヘプタン、パーフルオロヘキサン、ｍ−六フッ化キシレン（ｍ−ｘｙｌｅｎｅ ｈｅｘａｆｌｕｏｒｉｄｅ）、ベンゾトリフルオリド、メチルパーフルオロブチルエーテル、エチルパーフルオロブチルエーテル、パーフルオロ（２−ブチルテトラヒドロフラン）、１，１，１，２，３，３−ヘキサフルオロ−４−（１，１，２，３，３，３−ヘキサフルオロプロポキシ）−ペンタン、メチルパーフルオロヘキシルエーテルなどのフッ素変性炭化水素系溶剤などが挙げられる。これらの溶媒は１種を単独で用いてもよく、２種以上を組み合わせて用いてもよい。
【００４１】
また、本発明の防汚性被膜形成用組成物には、必要に応じて、加水分解縮合触媒を添加してもよい。このような触媒としては、有機酸（酢酸、クロロ酢酸、クエン酸、安息香酸、ジメチルマロン酸、蟻酸、プロピオン酸、グルタール酸、グリコール酸、マレイン酸、マロン酸、トルエンスルホン酸、シュウ酸など）、無機酸（塩酸、硝酸、硫酸、リン酸、ハロゲン化シランなど）、酸性ゾル状フィラー（酸性コロイダルシリカ、酸化チタニアゾルなど）、炭酸塩（水酸化ナトリウム、水酸化カリウム、水酸化アンモニウム等の水酸化物、炭酸ナトリウム、炭酸カリウム、炭酸アンモニウムなど）、炭酸水素塩（炭酸水素ナトリウム、炭酸水素カリウム、炭酸水素アンモニウムなど）、脂肪族アミン（メチルアミン、エチルアミン、ブチルアミン、ジメチルアミン、ジエチルアミン、ジブチルアミン、トリメチルアミン、トリエチルアミン、トリブチルアミンなど）、脂肪族ポリアミン（エチレンジアミン、ジエチレントリアミン、トリエチレンテトラミン、ヘキサメチレンジアミンなど）、芳香族アミン（アニリン、メチルアニリン、エチルアニリン、メチルベンジルアミンなど）、アミノアルコール（モノエタノールアミン、ジエタノールアミン、トリエタノールアミンなど）、複素環式アミン（ピリジン、モルホリン、ピロリジン、ピペリジンなど）、有機錫化合物（ジブチル錫ジラウレート、ジブチル錫ジメトキシドなど）、有機チタン化合物（テトラｎ−ブチルチタネートなど）、亜鉛化合物（ステアリン酸亜鉛など）、アルミ系の金属触媒等を挙げることができ、これらの１種または２種以上を使用することができる。
【００４２】
本発明の防汚性被膜形成用組成物には、本発明の効果を損なわない範囲において、本発明のパーフルオロポリエーテル変性シラン化合物に加え、微量の水分の混入や分解などによって生じるパーフルオロポリエーテル変性シラン化合物の部分加水分解縮合物が含まれていてもよい。
【００４３】
また本発明は、本発明の防汚性被膜形成用組成物を成膜して得られた防汚性被膜および該防汚性被膜を有する物品を提供する。
【００４４】
本発明の防汚性被膜は、本発明の防汚性被膜形成用組成物を用いて、ガラス、有機ポリマー、金属などの各種基材に対して成膜処理を行い形成することができる。本発明の防汚性被膜形成用組成物によれば、高い透明性を有する被膜を形成することができるため、物品の外観に影響を与えることなく、防汚性を付与することが可能である。
【００４５】
防汚性被膜を形成する成膜方法としては、特に限定されず、当分野で一般的に使用される各種成膜方法、例えば、スピンコーティング法、浸漬コーティング法、カーテンコーティング法、ディッピング法、ゾル−ゲル法および真空蒸着法などの公知の方法を用いることができる。形成される防汚性被膜は、膜厚が５〜５０ｎｍの範囲であることが好ましく、５〜３０ｎｍの範囲であることがより好ましい。膜厚が５ｎｍ未満の場合は被膜の防汚性、密着性、耐久性が低下する傾向があり、５０ｎｍを超過する場合は、光透過性が減少し、厚さが不均一となるため、反射特性の劣化干渉模様が発生する傾向があるためである。本発明の防汚性被膜形成用組成物により成膜される防汚性被膜の膜厚は、光学式膜厚測定法等の公知の膜厚測定方法によって測定することができる。
【００４６】
本発明の防汚性被膜が形成される物品としては、特に限定されるものではなく、防汚効果を付与することが望ましい各種物品を挙げることができる。例えば、無機ガラスや透明な有機ポリマーから構成され、汚れの付着が実生活の中で大きな不便をもたらすレンズ類、ガラス窓類、液晶類、平板表示素子（ＰＤＰ）類、有機発光素子（ＥＬ）および電界放出ディスプレー（ＦＥＤ）などのフラットパネルディスプレー類、光学フィルター類の最外層として、本発明の防汚性被膜を形成することが好ましい。具体的には、眼鏡、カメラなどのレンズ類、各種製品の液晶表面、一般家庭用、産業用車両などの窓ガラス類、台所、浴室などの水周辺用品、建築外装材、そして美術用品などにも、本発明の防汚性被膜を形成することができる。
また、本発明の防汚性被膜と基材との間には、帯電防止層、反射防止層、電磁波シールド層などの多様な機能性層が形成されていてもよい。
【実施例】
【００４７】
以下、実施例に基づいて本発明を具体的に説明するが、本発明はこれらによってなんら限定されるものではない。
【００４８】
［実施例１］
１．パーフルオロポリエーテル変性シラン化合物の合成
パーフルオロポリエーテル化合物を合成する第１段階：
攪拌器、冷却ジャケット、温度計、圧力計が設置されたステンレス製高圧反応器にテトラグリム２．４９ｇ、フッ化セシウム１．６９ｇ、ヘキサフルオロプロピレン８７．７５ｇおよびヘキサフルオロプロピレンオキシド２２０ｇを投入し、−３５℃で反応させることで無色透明液状のパーフルオロポリエーテル化合物を得た。この化合物について、ＦＴ−ＩＲおよび19Ｆ−ＮＭＲによる同定を行った。ＦＴ−ＩＲにおいて−Ｃ（Ｏ）Ｆの吸収の存在を確認した。19Ｆ−ＮＭＲにおいて以下のピークを確認した。
この化合物のＦＴ−ＩＲおよび19Ｆ−ＮＭＲのスペクトルデータを以下に示す。
19Ｆ−ＮＭＲ
８３．３ｐｐｍ  ｓ、３Ｆ、ＣＦ3ＣＦ2−
１３１．３ｐｐｍ  ｍ、２Ｆ、ＣＦ3ＣＦ2−
８３．２ｐｐｍ  ｍ、２Ｆ、ＣＦ3ＣＦ2ＣＦ2−
ｓ、３Ｆ、−ＣＦ（ＣＦ3）Ｃ（Ｏ）Ｆ
１４６．２ｐｐｍ  ｔ、１Ｆ、−ＯＣＦ（ＣＦ3）ＣＦ2−
８１．６ｐｐｍ  ｍ、３Ｆ、−ＯＣＦ（ＣＦ3）ＣＦ2−
ｍ、２Ｆ、−ＯＣＦ（ＣＦ3）ＣＦ2−
１３２．０ｐｐｍ  ｔ、１Ｆ、−ＣＦ（ＣＦ3）Ｃ（Ｏ）Ｆ
ＦＴ−ＩＲ
１８８０ｃｍ-1（−Ｃ（Ｏ）Ｆ）
１１００〜１３４０ｃｍ-1（Ｃ−Ｆ）
【００４９】
パーフルオロポリエーテル化合物をメチルエステル化してメチルエステル化パーフルオロポリエーテル化合物を合成する第２段階：
前記の第１段階で得られたパーフルオロポリエーテル化合物にメタノール５ｇを添加し、室温で１２時間攪拌し、未反応のメタノールを真空乾燥にて除去することで、無色透明液状のメチルエステル化パーフルオロポリエーテル化合物２２１ｇを得た。ゲル透過クロマトグラフィー（ＧＰＣ）測定により、このメチルエステル化パーフルオロポリエーテル化合物の分子量がＭＷ＝２３００であり、ヘキサフルオロプロピレンオキシドが約１３量体であることが確認された（以下、「メチルエステル化パーフルオロポリエーテル化合物１３量体」という）。
ゲル透過クロマトグラフィー（ＧＰＣ）の測定条件は以下の通りとした。
使用機器：Ｗａｔｅｒｓ  ４１０  Ｄｅｆｆｅｒｅｎｔｉａｌ  Ｒｅｆａｃｔｏｍｅｔｅｒ、Ｗａｔｅｒｓ  ７１７ｐｌｕｓ  Ａｕｔｏ  Ｓａｍｐｌｅｒ、Ｗａｔｅｒｓ  １５２５  Ｂｉｎａｒｙ  ＨＰＬＣ  Ｐｕｍｐ
使用溶剤：Ｒ−１１３（１，１，２−トリクロロ−１，２，２−トリフルオロエタン）
温度：２５℃
流量：１〜５μｌ／ｍｉｎ
【００５０】
上記化合物について、ＦＴ−ＩＲおよび1Ｈ−ＮＭＲによる同定を行った。ＦＴ−ＩＲにおいて−Ｃ（Ｏ）Ｆの吸収の消失と−Ｃ（Ｏ）ＯＣＨ3の吸収の存在を確認した。1Ｈ−ＮＭＲにおいて−ＯＣＨ3のピークを確認した。
この化合物のＦＴ−ＩＲおよび1Ｈ−ＮＭＲのスペクトルデータを以下に示す。
ＦＴ−ＩＲ
１８００ｃｍ-1（−Ｃ（Ｏ）ＯＣＨ3）
1Ｈ−ＮＭＲ（Ｃ６Ｆ６）
４．３ｐｐｍ  ｓ、−ＯＣＨ3
【００５１】
メチルエステル化パーフルオロポリエーテル化合物とアミノシラン化合物とを反応させてパーフルオロポリエーテル変性アミノシラン化合物を合成する第３段階：
前記の第２段階で得られたメチルエステル化パーフルオロポリエーテル化合物１３量体２０ｇ（８．７ミリモル）に反応溶媒として１，３−ビス（トリフルオロメチル）ベンゼン１０ｇを加え、３−（２−アミノエチル）アミノプロピルメチルジメトキシシラン（信越化学工業株式会社製商品名ＫＢＭ−６０２）１．９７ｇ（９．５７ミリモル）を添加した後、窒素雰囲気下で６５〜７５℃で６時間反応させ、メタノールで沈殿精製することで、微黄色透明液状のパーフルオロポリエーテル変性アミノシラン化合物２１．５０ｇ得た。
この化合物について、ＦＴ−ＩＲおよび1Ｈ−ＮＭＲによる同定を行った。ＦＴ−ＩＲにおいて−Ｃ（Ｏ）ＯＣＨ3の吸収の消失と−Ｃ（Ｏ）ＮＨ−の吸収の存在を確認した。1Ｈ−ＮＭＲにおいて以下のピークを確認した。この化合物のＦＴ−ＩＲおよび1Ｈ−ＮＭＲのスペクトルデータを以下に示す。
ＦＴ−ＩＲ
１７１０ｃｍ-1（−Ｃ（Ｏ）ＮＨ−）
１５３０ｃｍ-1（−Ｃ（Ｏ）ＮＨ−）
1Ｈ−ＮＭＲ（Ｃ６Ｆ６）
０．１１ｐｐｍ  ｓ、３Ｈ、≡Ｓｉ−ＣＨ3
０．７ｐｐｍ    ｔ、２Ｈ、−ＣＨ2−Ｓｉ≡
１．７４ｐｐｍ  ｍ、２Ｈ、−ＣＨ2ＣＨ2ＣＨ2−
２．９１ｐｐｍ  ｍ、２Ｈ、−ＮＨ−ＣＨ2−
３．１６ｐｐｍ  ｍ、２Ｈ、−ＣＨ2−ＮＨ−
３．４３ｐｐｍ  ｍ、２Ｈ、−Ｃ（Ｏ）ＮＨ−ＣＨ2−
３．５６ｐｐｍ  ｓ、６Ｈ、＝Ｓｉ−（ＯＣＨ3）2
【００５２】
パーフルオロポリエーテル変性アミノシラン化合物の２級アミノ基にエポキシアルコール化合物（エポキシ基とヒドロキシ基とを有する化合物）を反応させ、本発明のパーフルオロポリエーテル変性シラン化合物を合成する第４段階：
前記の第３段階で得られたパーフルオロポリエーテル変性アミノシラン化合物２１．５０ｇ（８．６６ミリモル）に再び反応溶媒として１，３−ビス（トリフルオロメチル）ベンゼン１０ｇを加えた後、３−グリシドール０．７７ｇ（１０．４３ミリモル）を添加し、窒素雰囲気下で３５〜４５℃で６時間反応させ、メタノールで沈殿精製することで、微黄色透明液状のパーフルオロポリエーテル変性シラン化合物２２．１２ｇを得た。
この化合物について、ＦＴ−ＩＲおよび1Ｈ−ＮＭＲによる同定を行った。ＦＴ−ＩＲにおいてＯＨの吸収の存在を確認した。1Ｈ−ＮＭＲにおいて以下のピークを確認した。この化合物のＦＴ−ＩＲと1Ｈ−ＮＭＲのスペクトルデータを以下に示す。
ＦＴ−ＩＲ
３２５０〜３４１０ｃｍ-1（Ｏ−Ｈ、Ｎ−Ｈ）
２７８０〜３０００ｃｍ-1（Ｃ−Ｈ）
１７１０ｃｍ-1（−Ｃ（Ｏ）ＮＨ−）
１５３０ｃｍ-1（−ＣＯＮＨ−）
１１００〜１３４０ｃｍ-1（Ｃ−Ｆ）
1Ｈ−ＮＭＲ
０．１１ｐｐｍ  ｓ、３Ｈ、≡Ｓｉ−ＣＨ3
０．７ｐｐｍ    ｔ、２Ｈ、−ＣＨ2−Ｓｉ≡
２．６５〜３．１５  ｍ、６Ｈ、−ＣＨ2−Ｎ（ＣＨ2−）−ＣＨ2−
３．４３ｐｐｍ  ｍ、２Ｈ、−Ｃ（Ｏ）ＮＨ−ＣＨ2−
３．６３ｐｐｍ  ｓ、６Ｈ、＝Ｓｉ−（ＯＣＨ3）2
３．７１〜４．３１  ｍ、５Ｈ、−ＣＨ（ＯＨ）ＣＨ2ＯＨ
【００５３】
以上の同定結果から、前記の第４段階で得られたパーフルオロポリエーテル変性シラン化合物が、下記化学式ａで表される構造を有することが確認された。
【００５４】
【化４】
2014005353.tif 000005
【００５５】
２．真空蒸着法による防汚性被膜の形成
上記１．で得たパーフルオロポリエーテル変性シラン化合物の２０質量％溶液（溶媒はメチルパーフルオロブチルエーテル（東京化成工業株式会社製）を使用）０．２５ｍＬを、ステンレス製焼結フィルター（細孔径８０〜１００μｍ、直径１８ｍｍ、厚さ３ｍｍ）に含浸させ、５０℃で６０分間加熱処理してメチルパーフルオロブチルエーテルを蒸発除去した。
その後、ポリカーボネート系プラスチックレンズまたは金属板と、上記方法でパーフルオロポリエーテル変性シラン化合物を含浸させたステンレス製焼結フィルターとを真空蒸着機（商品名：ＣＥＳ−１０５０（シンクロン社製））に装着し、真空度１．５×１０-2Ｐa以下で、第一ステップとして３分２０秒で８００℃まで加熱昇温し、さらに第二ステップとして１分４０秒で８５０℃まで加熱昇温し、真空蒸着を行い、被膜を有する物品を得た。
光学式膜厚測定器にて、真空蒸着法にて得られた被膜の膜厚を測定したところ１５ｎｍであった。
この被膜を有する物品を用いて、下記の方法で、接触角、転落角、密着性、外観、耐久性の評価を行った。得られた結果を表１に示す。
【００５６】
ポリカーボネート系プラスチックレンズ、金属板としては以下のものを使用した。
ポリカーボネート系プラスチックレンズは、レンズ基板（ＨＯＹＡ株式会社製ポリカーボネート製レンズ、屈折率１．５８９、度数−４．００）の表面上に、ハードコート膜（特開昭６３−１０６４０号公報に開示の保護膜を使用）と反射防止膜（ＳｉＯ2を蒸着材料として形成された蒸着層とＺｒＯ2を蒸着材料として形成された蒸着層が複数積層された多層膜）をこの順に積層して作製した。上記多層膜の最外層のＳｉＯ2蒸着層表面に、上記被膜を形成した。
金属板としては、株式会社ニラコ製のニッケル板（品番：ＮＩ−３１３３２４）を、超音波洗浄機にてアセトンで洗浄した後、２５℃で1 Nの塩酸水溶液で５分間処理した。その後水洗し、超音波洗浄機にてアセトンで洗浄した。洗浄後のニッケル板表面に、上記被膜を形成した。
【００５７】
評価方法
（１）接触角
接触角計ＤＭ−５００（協和界面科学社製）を用いて、設置角度０°（水平）のステージ上に設置した物品の被膜表面に蒸留水（２．０μＬ）を滴下し、２０℃の雰囲気下で接触角（°）を測定した。接触角が大きいほど撥水性が良好であり、防汚性が良好であると判断する。
（２）転落角
接触角を測定した後ステージを水平（０°）から傾けていき、水滴の転がる角度を測定した。転落角が小さいほど撥水性が良好であり、防汚性が良好であると判断する。
（３）密着性
被膜を有する物品１枚をメチルパーフルオロブチルエーテル（３００ｍｌ）に浸漬し、超音波洗浄機を行いて２５℃で１分間処理を行い、取り出して乾燥後に、上記（１）と同様の方法で接触角を測定した。接触角が大きいほど密着性が良好と判断する。
（４）外観
目視にて、被膜を有する物品表面の透明性を確認し、下記の基準に従い評価を行った。
○：後述する比較例３と同等の透明性であり、透明性が良好。
×：後述する比較例３より透明性が劣る。
（５）摩擦耐久性
ＪＩＳ  Ｌ  ０８４９：２００４に従って、摩擦試験機Ｉ形（クロックメーター）を使用し、物品の被膜表面をキムワイプ（商品名：キムワイプ  ワイパーＳ−２００（日本製紙クレシア株式会社製））にて摩擦した後に、上記（１）の方法で接触角の測定を行った。摩擦時の荷重は２ｋｇとし、摩擦回数は６００回とした。摩擦後の接触角が大きいほど耐久性が良好と判断する。
【００５８】
３．ディッピング法による防汚性被膜の形成
上記１．で得たパーフルオロポリエーテル変性シラン化合物の０．１質量％溶液（溶媒は３Ｍ社製Ｎｏｖｅｃ７１００（ハイドロフルオロエーテル）を使用）をシャーレに入れ、スライドグラスまたは金属板を２５℃で３０秒間浸後、９０％ＲＨ９０℃の雰囲気中で３時間加熱処理を行い被膜を有する物品を得た。オージェ電子分光分析装置（ＡＥＳ、日立協和エンジニアリング株式会社製、シリコン換算）にて、ディッピング法にて得られた被膜の膜厚を測定したところ１５ｎｍであった。
この被膜を有する物品を用いて、下記の方法で、接触角、はじき性、拭き取り性、密着性、外観、耐久性の評価を行った。得られた結果を表２に示す。
【００５９】
スライドグラス、金属板としては以下のものを使用した。
スライドグラスは、商品名：マツナミスライドグラス白縁磨Ｎｏ．１、品番：Ｓ１１１１（松浪硝子工業株式会社製）を使用した。
金属板としては、ニッケル板およびアルミニウム板を使用した。ニッケル板としては、株式会社ニラコ製のニッケル板（品番：ＮＩ−３１３３２４）を、超音波洗浄機にてアセトンで洗浄した後、２５℃で１Ｎの塩酸水溶液で５分間処理した。その後水洗し、超音波洗浄機にてアセトンで洗浄した。洗浄後のニッケル板表面に、上記被膜を形成した。
アルミニウム板としては、ＴＰ技研株式会社製のアルミニウム板（品番：Ａ１０５０Ｐ）を、超音波洗浄機にてアセトンで洗浄した後、２５℃で５質量%の水酸化ナトリウム水溶液で５分間処理した。その後水で洗い出し、超音波洗浄機にてアセトンで洗浄した。洗浄後のアルミニウム板表面に、上記被膜を形成した。
【００６０】
評価方法
（１）接触角
（株）マツボー製の携帯式接触角計（ＰＧ−Ｘ）を用いて、物品の被膜表面に蒸留水（２．５μＬ）を滴下し、２０℃の雰囲気下で接触角（°）を測定した。接触角が大きいほど撥水性が良好であり、防汚性が良好であると判断する。
（２）はじき性（汚れ付着防止性）
物品の被膜表面上に、油性ペン（商品名：ＰｅｎｔｅｌＰＥＮ  ＥＮＮ５０  丸芯中字（ぺんてる製））で５ｃｍの直線を引いたときの、被膜を有する物品表面でのインクのはじきの度合いを目視にて判定した。下記の基準に従い評価を行った。
○：インクをはじき滴状になり、インク汚れがほとんど付かない。
△：インクをはじくもののすべて滴状ではなく一部つながっており、
若干のインク汚れが付く。
×：インクの汚れが付く。
（３）拭き取り性
物品の被膜表面上に、油性ペン（商品名：ＰｅｎｔｅｌＰＥＮ  ＥＮＮ５０  丸芯中字（ぺんてる製））で５ｃｍの直線を引き、キムワイプ（商品名：キムワイプ  ワイパーＳ−２００（日本製紙クレシア株式会社製））にて拭き取った（荷重１ｋｇ×１０往復）後のインク汚れの残存度合いを目視にて判定した。下記の基準に従い評価を行った。
○：インク汚れを全て拭き取ることができる
△：インク汚れの線の跡が若干残る
×：インク汚れの線の跡がはっきり残る
（４）密着性
被膜を有する物品１枚をメチルパーフルオロブチルエーテル（３００ｍｌ）に浸漬し、超音波洗浄機を行いて２５℃で１分間処理を行い、取り出して乾燥後に接触角を測定した。接触角が大きいほど密着性が良好と判断する。
（５）外観
目視にて、被膜を有する物品表面の透明性を確認し、下記の基準に従い評価を行った。
○：後述する比較例３と同等の透明性であり、透明性が良好。
×：後述する比較例３より透明性が劣る。
（６）摩擦耐久性
ＪＩＳ  Ｌ  ０８４９：２００４に従って、摩擦試験機Ｉ形（クロックメーター）を使用し、物品の被膜表面を綿ブロード布にて摩擦した後、上記（１）〜（３）の方法で接触角、はじき性、拭き取り性の評価を行った。摩擦時の荷重は１ｋｇとし、摩擦回数は１０００回とした。摩擦後の接触角が大きいほど耐久性が良好と判断する。
【００６１】
［実施例２〜４、比較例１〜３］
実施例１で用いたパーフルオロポリエーテル変性シラン化合物（化学式ａ）を、表１〜４に記載の化合物（下記化学式ｂ〜ｇ）に変えた点以外は実施例１と同様に操作して実施例２〜４および比較例１〜３の被膜を有する物品を得た。これらの被膜を有する物品を用いて、実施例１と同様に評価を行った。得られた結果を、表１〜４に示す。
【００６２】
実施例２〜４、比較例１〜３で被膜の形成に使用した化合物の合成方法を、以下に示す。
【００６３】
［化学式ｂで表される化合物（実施例２で使用）の合成］
パーフルオロポリエーテル化合物を合成する第１段階において、ヘキサフルオロプロピレンオキシドの量を４２０ｇに増加した点以外は実施例１と同様に反応を行い、メチルエステル化パーフルオロポリエーテル化合物４２１ｇを得た。ゲル透過クロマトグラフィー測定によりこのメチルエステル化パーフルオロポリエーテル化合物の分子量がＭＷ＝４、４００であり、ヘキサフルオロプロピレンオキシドが約２６量体であることが確認された（メチルエステル化パーフルオロポリエーテル化合物２６量体）。
メチルエステル化パーフルオロポリエーテル化合物２６量体４０ｇ（９．０９ミリモル）に反応溶媒として１，３−ビス（トリフルオロメチル）ベンゼン２０ｇを加え、３−（２−アミノエチル）アミノプロピルメチルジメトキシシラン（信越化学工業株式会社製商品名ＫＢＭ−６０２）２．０６ｇ（１０ミリモル）を添加した後、窒素雰囲気下で６５〜７５℃で６時間反応させ、メタノールで沈殿精製することで、微黄色透明液状のパーフルオロポリエーテル変性アミノシラン化合物を４１．４８ｇを得た。
このパーフルオロポリエーテル変性アミノシラン化合物４１．５ｇ（９．０７ミリモル）に再び反応溶媒として１，３−ビス（トリフルオロメチル）ベンゼン２０ｇを加えた後、３−グリシドールを０．８１ｇ（１０．８８ミリモル）添加し、窒素雰囲気下で３５〜４５℃で６時間反応させ、メタノールで沈殿精製することで、微黄色透明液状のパーフルオロポリエーテル変性シラン化合物４２．２６ｇを得た。
化学式ａで表される化合物を同定した際と同様の方法で同定を行った結果、得られたパーフルオロポリエーテル変性シラン化合物は下記化学式ｂで表される構造を有することが確認された。
【００６４】
【化５】
2014005353.tif 000006
【００６５】
［化学式ｃで表される化合物（実施例３で使用）の合成］
３−（２−アミノエチル）アミノプロピルメチルジメトキシシラン（信越化学工業株式会社製商品名ＫＢＭ−６０２）２．０６ｇ（１０ミリモル）に変えて３−（２−アミノエチル）アミノプロピルトリメトキシシラン（信越化学工業株式会社製商品名ＫＢＭ−６０３）２．２２ｇ（１０ミリモル）を使用した点以外は、上記の化学式ｂで表される化合物の合成と同様に操作を行い、微黄色透明液状のパーフルオロポリエーテル変性シラン化合物４２．２７ｇを得た。
化学式ａで表される化合物を同定した際と同様の方法で同定を行った結果、得られたパーフルオロポリエーテル変性シラン化合物は下記化学式ｃで表される構造を有することが確認された。
【００６６】
【化６】
2014005353.tif 000007
【００６７】
［化学式ｄで表される化合物（実施例４で使用）の合成］
３−（２−アミノエチル）アミノプロピルメチルジメトキシシラン（信越化学工業株式会社製商品名ＫＢＭ−６０２）２．０６ｇ（１０ミリモル）に変えて３−（２−アミノエチル）アミノプロピルトリエトキシシラン（信越化学工業株式会社製商品名ＫＢＥ−６０３）２．６４ｇ（１０ミリモル）を使用した点以外は、上記の化学式ｂで表される化合物の合成と同様に操作を行い、微黄色透明液状のパーフルオロポリエーテル変性シラン化合物４２．６９ｇを得た。
化学式ａで表される化合物を同定した際と同様の方法で同定を行った結果、得られたパーフルオロポリエーテル変性シラン化合物は下記化学式ｄで表される構造を有することが確認された。
【００６８】
【化７】
2014005353.tif 000008
【００６９】
［化学式ｅで表される化合物（比較例１で使用）の合成］
３−（２−アミノエチル）アミノプロピルメチルジメトキシシラン（信越化学工業株式会社製商品名ＫＢＭ−６０２）１．９７ｇ（９．５７ミリモル）に変えて３−（２−アミノエチル）アミノプロピルトリメトキシシラン（信越化学工業株式会社製商品名ＫＢＭ−６０３）２．１２ｇ（９．５７ミリモル）を使用し、３−グリシドール０．７７ｇ（１０．４３ミリモル）に変えて３−グリシドキシプロピルトリメトキシシラン（信越化学工業株式会社製商品名ＫＢＭ−４０３）２．４６ｇ（１０．４３ミリモル）を使用した点以外は、実施例１と同様に操作を行って、微黄色透明液状のパーフルオロポリエーテル変性シラン化合物２３．５８ｇを得た。
化学式ａで表される化合物を同定した際と同様の方法で同定を行った結果、得られたパーフルオロポリエーテル変性シラン化合物は下記化学式ｅで表される構造を有することが確認された。
【００７０】
【化８】
2014005353.tif 000009
【００７１】
［化学式ｆで表される化合物（比較例２で使用）の合成］
３−グリシドール０．７７ｇ（１０．４３ミリモル）に変えて３−グリシドキシプロピルトリエトキシシラン（信越化学工業株式会社製商品名ＫＢＥ−４０３）２．９０ｇ（１０．４３ミリモル）を使用した点以外は、実施例１と場合と同様に操作を行って、微黄色透明液状のパーフルオロポリエーテル変性シラン化合物２３．８７ｇを得た。
化学式ａで表される化合物を同定した際と同様の方法で同定を行った結果、得られたパーフルオロポリエーテル変性シラン化合物は下記化学式ｆで表される構造を有することが確認された。
【００７２】
【化９】
2014005353.tif 000010
【００７３】
［化学式ｇで表される化合物（比較例３で使用）の合成］
メチルエステル化パーフルオロポリエーテル化合物１３量体２０ｇ（８．７ミリモル）に反応溶媒として１，３−ビス（トリフルオロメチル）ベンゼン１０ｇを加え、３−（２−アミノエチル）アミノプロピルトリメトキシシラン（信越化学工業株式会社製商品名ＫＢＭ−６０３）２．１２ｇ（９．５７ミリモル）を添加した後、窒素雰囲気下で６５〜７５℃で６時間反応させ、メタノールで沈殿精製することで、微黄色透明液状のパーフルオロポリエーテル変性アミノシラン化合物２１．６０ｇを得た。
化学式ａで表される化合物を同定した際と同様の方法で同定を行った結果、得られたパーフルオロポリエーテル変性アミノシラン化合物は下記化学式ｇで表される構造を有することが確認された。
【００７４】
【化１０】
2014005353.tif 000011
【００７５】
【表１】
2014005353.tif 000012
【００７６】
【表２】
2014005353.tif 000013
2014005353.tif 000014
【００７７】
【表３】
2014005353.tif 000015
【００７８】
【表４】
2014005353.tif 000016
【００７９】
以上の結果から、本発明のパーフルオロポリエーテル変性シラン化合物を含有する防汚性被膜形成用組成物は、各種基材に対して成膜方法を問わず高い防汚性および耐久性を有する防汚性被膜を形成することができ、しかも形成された防汚性被膜は基材との密着性も良好であることが示された。
【産業上の利用可能性】
【００８０】
本発明のパーフルオロポリエーテル変性シラン化合物を含有する防汚性被膜形成用組成物によれば、各種物品に対して成膜方法を問わず良好な防汚性と密着性および基材との密着性を兼ね備えた防汚性被膜を形成することができる。このため、本発明のパーフルオロポリエーテル変性シラン化合物を含有する防汚性被膜形成用組成物は、ガラス類、有機ポリマー類、金属類などの各種基材に広く適用できるので、産業上きわめて利用価値が高い。